(57)【特許請求の範囲】
【請求項１】
環内に窒素を含む芳香族複素環を有する芳香族環構造と、
前記芳香族環構造の末端に結合した２以上のＣＯＯＸ基（ＸはＬｉまたはＮａである。）と、
を有する化合物であり、
前記芳香族環構造が、ピリジン環であることを特徴とするナトリウムイオン二次電池用負極活物質。
【請求項２】
前記ＣＯＯＸ基におけるＸが、Ｌｉであることを特徴とする請求項１に記載のナトリウムイオン二次電池用負極活物質。
【請求項３】
正極活物質を含有する正極活物質層と、負極活物質を含有する負極活物質層と、前記正極活物質層および前記負極活物質層の間に形成された電解質層と、を有するナトリウムイオン二次電池であって、
前記負極活物質が、請求項１または請求項２に記載のナトリウムイオン二次電池用負極活物質であることを特徴とするナトリウムイオン二次電池。
【発明の詳細な説明】
【技術分野】
【０００１】
本発明は、Ｎａ挿入容量の高いナトリウムイオン電池用負極活物質に関するものである。
【背景技術】
【０００２】
ナトリウムイオン電池は、Ｎａイオンが正極および負極の間を移動する電池である。ＮａはＬｉに比べて豊富に存在するため、ナトリウムイオン電池は、リチウムイオン電池に比べて低コスト化を図りやすいという利点がある。一般的に、ナトリウムイオン電池は、正極活物質を含有する正極活物質層と、負極活物質を含有する負極活物質層と、正極活物質層および負極活物質層の間に形成された電解質層とを有する。
【０００３】
ナトリウムイオン電池に用いられる負極活物質として、Ｎａ２Ｃ８Ｈ４Ｏ４を用いることが知られている。例えば、非特許文献１には、Ｎａ２Ｃ８Ｈ４Ｏ４を負極活物質に用いたナトリウムイオン電池が開示されている。また、ナトリウムイオン電池ではないものの、非特許文献２には、Ｌｉ２Ｃ８Ｈ４Ｏ４を負極活物質に用いたリチウムイオン電池が開示されている。同様の記載が、特許文献１の従来技術にも記載されている。
【先行技術文献】
【特許文献】
【０００４】
【特許文献１】特開２０１２−２２１７５４号公報
【非特許文献】
【０００５】
【非特許文献１】Liang Zhao et al., “Disodiumu Terephthalate(Na2C8H4O4) as High Performance Anode Material for Low-Cost Room=Temperatrure Sodiumu-Ion Battery”, ADVANCED ENERGY MATERIALS, 2(2012)962-965
【非特許文献２】M.Armand et al., “Conjugated dicarboxylate anodes for Li-ion batteries”, NATURE MATERIALS, VOL8(2009)120-125
【発明の概要】
【発明が解決しようとする課題】
【０００６】
Ｎａ挿入容量が高いナトリウムイオン電池が求められている。本発明は、上記実情に鑑みてなされたものであり、Ｎａ挿入容量を高いものとすることができるナトリウムイオン電池用負極活物質を提供することを主目的とするものである。
【課題を解決するための手段】
【０００７】
上記課題を解決するために、本発明は、環内に窒素を含む芳香族複素環を有する芳香族環構造と、上記芳香族環構造の末端に結合した２以上のＣＯＯＸ基（ＸはＬｉまたはＮａである。）と、を有する化合物であることを特徴とするナトリウムイオン電池用負極活物質を提供する。
【０００８】
本発明によれば、上記芳香族環構造を有することにより、Ｎａ挿入容量の高いものとすることができる。
【０００９】
本発明は、正極活物質を含有する正極活物質層と、負極活物質を含有する負極活物質層と、上記正極活物質層および上記負極活物質層の間に形成された電解質層と、を有するナトリウムイオン電池であって、上記負極活物質が、上述のナトリウムイオン電池用負極活物質であることを特徴とするナトリウムイオン電池を提供する。
【００１０】
本発明によれば、上記負極活物質が、上述のナトリウムイオン電池用負極活物質であることにより、Ｎａ挿入容量の高いものとすることができる。
【発明の効果】
【００１１】
本発明は、Ｎａ挿入容量の高いナトリウムイオン電池用負極活物質を提供することができるという効果を奏する。
【図面の簡単な説明】
【００１２】
【図１】本発明のナトリウムイオン電池の一例を示す概略断面図である。
【図２】実施例１および比較例１の充放電結果である。
【図３】実施例２および比較例２の充放電結果である。
【図４】比較例２および参考例１の充放電結果である。
【発明を実施するための形態】
【００１３】
本発明は、ナトリウムイオン電池用負極活物質およびそれを用いたナトリウムイオン電池に関するものである。
以下、本発明のナトリウムイオン電池用負極活物質およびナトリウムイオン電池について詳細に説明する。
【００１４】
Ａ．ナトリウムイオン電池用負極活物質
まず、本発明のナトリウムイオン電池用負極活物質について説明する。
本発明のナトリウムイオン電池用負極活物質は、環内に窒素を含む芳香族複素環を有する芳香族環構造と、上記芳香族環構造の末端に結合した２以上のＣＯＯＸ基（ＸはＬｉまたはＮａである。）と、を有する化合物であることを特徴とするものである。
【００１５】
本発明によれば、上記ＣＯＯＸ基が結合する芳香族環構造が環内に窒素を含む芳香族複素環を有することにより、Ｎａ挿入容量の高いものとすることができる。また、可逆容量および充放電効率の向上、充放電過電圧の低減（入出力特性の向上）、さらに反応電位を高電位化（安全性の向上）ができる等、ナトリウムイオン二次電池負極特性を飛躍的に向上させることができる。
上記芳香族環構造を有することにより、Ｎａ挿入容量が高くなる等の効果を奏する理由については明確ではないが、以下のように推察される。
すなわち、上記ＣＯＯＸ基を２以上有するような、金属（例えば上記Ｘ）と有機配位子（例えばＣＯＯ基）とを有する有機材料は、有機配位子を含む有機骨格層と金属を含む金属層とが層状に規則的配列した構造、いわゆるＭｅｔａｌ−Ｏｒｇａｎｉｃ  Ｆｒａｍｅｗｏｒｋｓ（ＭＯＦ）構造を形成することから、有機ＭＯＦ材料と称されることがある。
また、有機配位子を有する部位が、π電子共役雲を有する構造を含むものである場合、π電子共役雲を有する構造を含む有機骨格層がレドックスサイトとして機能する一方、金属層がＮａイオン吸蔵サイトとして機能することにより、充放電、すなわち、エネルギーの貯蔵および放出を可能とすると考えられる。
ここで、本発明においては、上記π電子共役雲を有する構造として上記芳香族環構造を有することにより、π電子共役雲が広く広がったものとすることができ、電子の受け渡しがスムーズなものとすることができる。
さらに、上記芳香族環構造は上記芳香族複素環を有することにより、窒素に由来する非共有電子対を有するものとなる。このため、上記芳香族環構造を構成する芳香族環の環構造が炭素のみにより形成されるものと比較してπ電子共役雲のバランスが崩れる結果、電子の受取りがスムーズに行わるものとなり、Ｎａ挿入容量が高くなる等の効果を奏すると考えられる。
【００１６】
以下、本発明のナトリウムイオン電池用負極活物質である上記化合物について詳細に説明する。
【００１７】
１．化合物
本発明における化合物は、芳香族環構造およびＣＯＯＸ基を有するものである。
【００１８】
本発明における芳香族環構造は環内に窒素を含む芳香族複素環を有するものである。
【００１９】
上記芳香族複素環の環構造としては、芳香族性を示すものであれば良く、下記一般式（１）、（２）および（３）に例示する五員環、下記一般式（４）および（５）に例示する六員環や、七員環、八員環としても良いが、六員環であることが好ましい。Ｎａ挿入容量の高いものとすることができるからである。
【００２０】
【化１】
0005924316.tif 000002
【００２１】
上記芳香族複素環の環構造を構成する窒素原子の数としては、１以上であれば特に限定されるものではなく、上記一般式（１）および（４）に例示される窒素原子の数が１のものや、上記一般式（２）、（３）および（５）に例示される窒素原子の数が２のもの等を用いることができる。
本発明においては、なかでも１であることが好ましい。Ｎａ挿入容量の高いものとすることができるからである。
【００２２】
上記芳香族環構造に含まれる上記芳香族複素環の数としては、１以上含むものであれば特に限定されるものではなく、２以上であっても良いが、１〜３の範囲内であることが好ましく、なかでも、１であること、すなわち、上記芳香族複素環を単環で含むものであることが好ましい。エネルギー密度を高めることができるからである。
なお、上記芳香族複素環の数が２以上である場合、下記一般式（６）および（７）に例示するように上記芳香族複素環同士が単結合で結合された構造や、下記一般式（８）および（９）に例示するように上記芳香族複素環同士が縮合した縮合環構造のように上記芳香族複素環同士が隣接するものであっても良く、他の芳香族環を介して結合されるものであっても良い。
【００２３】
【化２】
0005924316.tif 000003
【００２４】
上記芳香族環構造は、上記芳香族複素環以外の他の芳香族環を有するものであっても良い。
上記他の芳香族環の種類としては、芳香族性を示すものであれば良く、例えば、環構造を構成する元素が炭素のみのものを挙げることができる。
上記他の芳香族環の環構造としては、芳香族性を示すものであれば良く、五員環や六員環、八員環としても良いが、六員環が好ましい。
上記芳香族環構造に含まれる全ての芳香族環の数としては、少なくとも上記芳香族複素環を１以上含むものであれば特に限定されるものではなく、２以上であっても良いが、１〜３であることが好ましく、なかでも、１であること、すなわち、上記芳香族複素環を単環で含むものであることが好ましい。エネルギー密度を高めることができるからである。
上記芳香族環構造が２以上の芳香族環を含む場合、芳香族環同士は単結合により結合した多環構造を有するものであっても良く、芳香族環同士が縮合した縮合多環構造を有するものであっても良い。
【００２５】
上記芳香族環構造の具体例としては、例えば、既に説明した一般式（１）〜（９）や、下記一般式（１０）〜（１６）で示されるものを挙げることができる。本発明においては、一般式（１）〜（５）で示されるものを好ましく用いることができ、なかでも、一般式（４）〜（５）で示されるものを好ましく用いることができ、特に、一般式（４）で示されるものを好ましく用いることができる。Ｎａ挿入容量の高いものとすることができるからである。
【００２６】
【化３】
0005924316.tif 000004
【００２７】
【化４】
0005924316.tif 000005
【００２８】
本発明におけるＣＯＯＸ基（ＸはＬｉまたはＮａである。）は、上記芳香族環構造に２以上結合されるものである。
【００２９】
上記ＣＯＯＸ基中のＸとしてはＬｉまたはＮａのいずれを用いるものであっても良いが、Ｎａであることが好ましい。充放電効率に優れたものとすることができるからである。
【００３０】
上記ＣＯＯＸ基の上記芳香族環構造に結合される数としては、２以上であり、安定的なＭＯＦ構造を形成可能なものであれば特に限定されるものではなく、例えば、２〜４の範囲内であることが好ましく、なかでも２であることが好ましい。Ｎａ挿入容量の高いものとすることができるからである。
【００３１】
上記ＣＯＯＸ基の上記芳香族環構造への結合箇所は、上記芳香族環構造の末端に結合されるものである。
ここで、上記芳香族環構造の末端に結合されるとは、上記芳香族環構造に含まれる芳香族環の環構造を形成する炭素原子に結合することをいうものである。
このような結合箇所としては、安定的なＭＯＦ構造を形成可能であれば特に限定されるものではなく、上記芳香族環構造に含まれる上記芳香族複素環に結合するものでも、他の芳香族環に結合するものであっても良いが、上記ＣＯＯＸ基の少なくとも１つが、上記芳香族複素環に結合することが好ましく、上記ＣＯＯＸ基の少なくとも２つが、上記芳香族複素環に結合することが好ましく、上記ＣＯＯＸ基の全てが、上記芳香族複素環に結合することが好ましい。Ｎａ挿入容量の高いものとすることができるからである。
また、上記ＣＯＯＸ基の数が２である場合には、上記芳香族環構造の対角位置となる位置であることが好ましく、なかでも上記ＣＯＯＸ基の上記結合箇所間が最大となる位置であることが好ましい。Ｎａ挿入容量の高いものとすることができるからである。
ここで、上記芳香族環構造の対角位置であるとは、上記結合箇所間を結ぶ線が芳香族環構造に含まれる芳香族環内および芳香族環同士を結合する単結合上のみを通過するような位置であることをいうものである。
具体的には、上記芳香族環構造がピリジン環のような６員環の芳香族複素環のみを含み、ＣＯＯＸ基の数が２である場合には、ＣＯＯＸ基がパラ位となるように上記芳香族環構造に結合されることが好ましい。
【００３２】
上記化合物としては、具体的には、下記一般式（１７）〜（２１）で示されるものを挙げることができ、なかでも本発明においては、下記一般式（２０）〜（２１）で示されるものを好ましく用いることができ、特に、下記一般式（２０）で示されるものを好ましく用いることができる。Ｎａ挿入容量の高いものとすることができるからである。
【００３３】
【化５】
0005924316.tif 000006
【００３４】
上記化合物の製造方法としては、上述した化合物を得ることができる方法であれば特に限定されるものではないが、上記芳香族環構造に２以上のカルボキシル基が結合した化合物を、水酸化リチウムまたは水酸化ナトリウムにより中和する方法を挙げることができる。具体的には、上記芳香族環構造に２以上のカルボキシル基が結合した化合物と、水酸化リチウムまたは水酸化ナトリウムと、をエタノール中で攪拌した後、減圧乾燥等により乾燥する方法を挙げることができる。
【００３５】
２．ナトリウムイオン電池用負極活物質
本発明のナトリウムイオン電池用負極活物質は、上記化合物であるが、導電化材と複合化していることが好ましい。Ｎａ脱離容量の高いものとすることができるからである。
複合化される導電化材としては、所望の電子伝導性を有するものであれば特に限定されるものではないが、例えば炭素材料および金属材料を挙げることができ、中でも炭素材料が好ましい。炭素材料としては、具体的には、アセチレンブラック、ケッチェンブラック、ファーネスブラック、サーマルブラック等のカーボンブラック；ＶＧＣＦ等の炭素繊維；グラファイト；ハードカーボン；コークス等を挙げることができる。金属材料としては、Ｆｅ、Ｃｕ、Ｎｉ、Ａｌ等を挙げることができる。「ナトリウムイオン電池用負極活物質と導電化材とが複合化されている」とは、通常、両者にメカノケミカル処理を行うことで得られる状態をいう。例えば、両者がナノオーダーで互いに密着するように分散している状態、および、一方の表面上に他方がナノオーダーで密着するように分散している状態等がある。なお、両者の間に化学結合が存在していても良い。複合化していることは、例えば、ＳＥＭ観察、ＴＥＭ観察、ＴＥＭ−ＥＥＬＳ法、Ｘ線吸収微細構造（ＸＡＦＳ）等により確認することができる。また、メカノケミカル処理としては、例えば、機械的エネルギーを付与できる処理を挙げることができ、例えば、ボールミル等を挙げることができる。また、市販の複合化装置（例えば、ホソカワミクロン社製ノビルタ）等を用いることもできる。
【００３６】
また、ナトリウムイオン電池用負極活物質が導電化材と複合化している場合、複合化した導電化材の割合は、例えば１重量％〜３０重量％の範囲内であることが好ましく、５重量％〜２０重量％の範囲内であることがより好ましい。複合化した導電化材の割合が少なすぎると、Ｎａ脱離容量の向上を十分に図ることができない可能性があり、複合化した導電化材の割合が多すぎると、相対的に活物質の量が減り、容量が低下してしまう可能性があるからである。複合化した導電化材が炭素材料である場合、炭素材料の結晶性は高いことが好ましい。具体的には、後述するように、層間距離ｄ００２またはＤ／Ｇ比が所定の値となるように炭素材料が複合化されていることが好ましい。
【００３７】
本発明のナトリウムイオン電池用負極活物質の形状は、例えば粒子状であることが好ましい。また、その平均粒径（Ｄ５０）は、例えば１ｎｍ〜１００μｍの範囲内、中でも１０ｎｍ〜３０μｍの範囲内であることが好ましい。
【００３８】
Ｂ．ナトリウムイオン電池
次に、本発明のナトリウムイオン電池について説明する。
本発明のナトリウムイオン電池は、正極活物質を含有する正極活物質層と、負極活物質を含有する負極活物質層と、前記正極活物質層および前記負極活物質層の間に形成された電解質層と、を有するナトリウムイオン電池であって、前記負極活物質が、上述のナトリウムイオン電池用負極活物質であることを特徴とするものである。
【００３９】
このような本発明のナトリウムイオン電池について図を参照して説明する。
図１は、本発明のナトリウムイオン電池の一例を示す概略断面図である。図１に示されるナトリウムイオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有するものである。本発明のナトリウムイオン電池は、負極活物質層２が、上記「Ａ．ナトリウムイオン電池用負極活物質」に記載した負極活物質を含有することを大きな特徴とする。
【００４０】
本発明によれば、上記負極活物質が、上述のナトリウムイオン電池用負極活物質であることにより、Ｎａ挿入容量の高いものとすることができる。
【００４１】
本発明は、負極活物質層、正極活物質層および電解質層を少なくとも有するものである。
以下、本発明のナトリウムイオン電池の各構成について詳細に説明する。
【００４２】
１．負極活物質層
まず、本発明における負極活物質層について説明する。本発明における負極活物質層は、少なくとも負極活物質を含有する層である。また、負極活物質層は、負極活物質の他に、導電化材、結着材および固体電解質材料の少なくとも一つを含有していても良い。
【００４３】
本発明における負極活物質は、通常、上記「Ａ．ナトリウムイオン電池用負極活物質」に記載した負極活物質である。
【００４４】
本発明における負極活物質層は、導電化材を含有することが好ましい。導電化材は、上記負極活物質と複合化したものであっても良く、複合化ではなく負極活物質層内で負極活物質と混合された状態で存在するものであっても良く、その両者であっても良い。導電化材としては、所望の電子伝導性を有するものであれば特に限定されるものではなく、上記「Ａ．ナトリウムイオン電池用負極活物質」に記載した内容と同様である。中でも、導電化材は炭素材料であることが好ましく、特に、炭素材料の結晶性が高いことが好ましい。炭素材料の結晶性が高いと、Ｎａイオンが炭素材料に挿入されにくくなり、Ｎａイオン挿入による不可逆容量を低減できるからである。その結果、充放電効率の向上を図ることができる。炭素材料の結晶性は、例えば層間距離ｄ００２およびＤ／Ｇ比で規定できる。
【００４５】
上記炭素材料は、層間距離ｄ００２が、例えば３．５Å以下であることが好ましく、なかでも３．４５Å以下であることがより好ましく、特に３．４Å以下であることがさらに好ましい。結晶性の高い炭素材料とすることができるからである。一方、層間距離ｄ００２は、通常３．３Å以上である。層間距離ｄ００２とは、炭素材料における（００２）面の面間隔をいい、具体的にはグラフェン層間の距離に該当する。層間距離ｄ００２は、例えばＣｕＫα線を用いたＸ線回折（ＸＲＤ）法により得られるピークから求めることができる。
【００４６】
上記炭素材料は、ラマン分光測定により求められるＤ／Ｇ比が、例えば０．８０以下であることが好ましく、なかでも０．６以下であることがより好ましく、特に０．４以下であることがさらに好ましく、なかでも特に０．２以下であることが特に好ましい。結晶性の高い炭素材料とすることができるからである。Ｄ／Ｇ比とは、ラマン分光測定（波長５３２ｎｍ）において観察される、１５９０ｃｍ−１付近のグラファイト構造に由来するＧ−ｂａｎｄのピーク強度に対する、１３５０ｃｍ−１付近の欠陥構造に由来するＤ−ｂａｎｄのピーク強度をいう。
【００４７】
結着材としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材、スチレンブタジエンゴム等のゴム系結着材、ポリプロピレン（ＰＰ）、ポリエチレン（ＰＥ）等のオレフィン系結着材、カルボキシメチルセルロース（ＣＭＣ）等のセルロース系結着材等を挙げることができる。また、固体電解質材料としては、所望のイオン伝導性を有するものであれば特に限定されるものではないが、例えば、酸化物固体電解質材料、硫化物固体電解質材料を挙げることができる。なお、固体電解質材料については、後述する「３．電解質層」で詳細に説明する。
【００４８】
負極活物質層における負極活物質の含有量は、容量の観点からはより多いことが好ましく、例えば６０重量％〜９９重量％の範囲内、中でも７０重量％〜９５重量％の範囲内であることが好ましい。また、導電化材の含有量は、所望の電子伝導性を確保できれば、より少ないことが好ましく、例えば５重量％〜８０重量％の範囲内、中でも１０重量％〜４０重量％の範囲内であることが好ましい。導電化材の含有量が少なすぎると、十分な電子伝導性が得られない可能性があり、導電化材の含有量が多すぎると、相対的に活物質の量が減り、容量が低下してしまう可能性があるからである。また、結着材の含有量は、負極活物質等を安定に固定化できれば、より少ないことが好ましく、例えば１重量％〜４０重量％の範囲内であることが好ましい。結着剤の含有量が少なすぎると、十分な結着性が得られない可能性があり、結着剤の含有量が多すぎると、相対的に活物質の量が減り、容量が低下してしまう可能性があるからである。また、固体電解質材料の含有量は、所望のイオン伝導性を確保できれば、より少ないことが好ましく、例えば１重量％〜４０重量％の範囲内であることが好ましい。固体電解質材料の含有量が少なすぎると、十分なイオン伝導性が得られない可能性があり、固体電解質材料の含有量が多すぎると、相対的に活物質の量が減り、容量が低下してしまう可能性があるからである。
【００４９】
また、負極活物質層の厚さは、電池の構成によって大きく異なるものであるが、例えば
０．１μｍ〜１０００μｍの範囲内であることが好ましい。
【００５０】
２．正極活物質層
次に、本発明における正極活物質層について説明する。本発明における正極活物質層は、少なくとも正極活物質を含有する層である。また、正極活物質層は、正極活物質の他に、導電化材、結着材および固体電解質材料の少なくとも一つを含有していても良い。
【００５１】
正極活物質としては、ナトリウムを含有しており電気的にナトリウム挿入脱離反応が可能なものであれば特に限定されるものではなく、例えば、層状活物質、スピネル型活物質、オリビン型活物質等を挙げることができる。正極活物質の具体例としては、ＮａＦｅＯ２、ＮａＮｉＯ２、ＮａＣｏＯ２、ＮａＭｎＯ２、ＮａＶＯ２、Ｎａ（ＮｉＸＭｎ１−Ｘ）Ｏ２（０＜Ｘ＜１）、Ｎａ（ＦｅＸＭｎ１−Ｘ）Ｏ２（０＜Ｘ＜１）、ＮａＶＰＯ４Ｆ、Ｎａ２ＦｅＰＯ４Ｆ、Ｎａ３Ｖ２（ＰＯ４）３等を挙げることができる。
【００５２】
正極活物質の形状は、粒子状であることが好ましい。また、正極活物質の平均粒径（Ｄ５０）は、例えば１ｎｍ〜１００μｍの範囲内、中でも１０ｎｍ〜３０μｍの範囲内であることが好ましい。正極活物質層における正極活物質の含有量は、容量の観点からはより多いことが好ましく、例えば６０重量％〜９９重量％の範囲内、中でも７０重量％〜９５重量％の範囲内であることが好ましい。なお、正極活物質層に用いられる、導電化材、結着材および固体電解質材料の種類ならびに含有量については、上述した負極活物質層に記載した内容と同様であるので、ここでの記載は省略する。また、正極活物質層の厚さは、電池の構成によって大きく異なるものであるが、例えば０．１μｍ〜１０００μｍの範囲内であることが好ましい。
【００５３】
３．電解質層
次に、本発明における電解質層について説明する。本発明における電解質層は、上記正極活物質層および上記負極活物質層の間に形成される層である。電解質層に含まれる電解質を介して、正極活物質と負極活物質との間のイオン伝導を行う。電解質層の形態は、特に限定されるものではなく、液体電解質層、ゲル電解質層、固体電解質層等を挙げることができる。
【００５４】
液体電解質層は、通常、非水電解液を用いてなる層である。非水電解液は、通常、ナトリウム塩および非水溶媒を含有する。ナトリウム塩としては、例えばＮａＰＦ６、ＮａＢＦ４、ＮａＣｌＯ４およびＮａＡｓＦ６等の無機ナトリウム塩；およびＮａＣＦ３ＳＯ３、ＮａＮ（ＣＦ３ＳＯ２）２、ＮａＮ（Ｃ２Ｆ５ＳＯ２）２、ＮａＮ（ＦＳＯ２）２、ＮａＣ（ＣＦ３ＳＯ２）３等の有機ナトリウム塩等を挙げることができる。非水溶媒としては、ナトリウム塩を溶解するものであれば特に限定されるものではない。例えば高誘電率溶媒としては、エチレンカーボネート（ＥＣ）、プロピレンカーボネート（ＰＣ）、ブチレンカーボネート（ＢＣ）等の環状エステル（環状カーボネート）、γ−ブチロラクトン、スルホラン、Ｎ−メチルピロリドン（ＮＭＰ）、１，３−ジメチル−２−イミダゾリジノン（ＤＭＩ）等を挙げることができる。一方、低粘度溶媒としては、ジメチルカーボネート（ＤＭＣ）、ジエチルカーボネート（ＤＥＣ）、エチルメチルカーボネート（ＥＭＣ）等の鎖状エステル（鎖状カーボネート）、メチルアセテート、エチルアセテート等のアセテート類、２−メチルテトラヒドロフラン等のエーテル等を挙げることができる。高誘電率溶媒および低粘度溶媒を混合した混合溶媒を用いても良い。非水電解液におけるナトリウム塩の濃度は、例えば０．３ｍｏｌ／Ｌ〜５ｍｏｌ／Ｌの範囲内であり、０．８ｍｏｌ／Ｌ〜１．５ｍｏｌ／Ｌの範囲内であることが好ましい。ナトリウム塩の濃度が低すぎるとハイレート時の容量低下が生じる可能性があり、ナトリウム塩の濃度が高すぎると粘性が高くなり低温での容量低下が生じる可能性があるからである。なお、本発明においては、非水電解液として、例えばイオン性液体等の低揮発性液体を用いても良い。
【００５５】
ゲル電解質層は、例えば、非水電解液にポリマーを添加してゲル化することで得ることができる。具体的には、非水電解液に、ポリエチレンオキシド（ＰＥＯ）、ポリアクリルニトリル（ＰＡＮ）またはポリメチルメタクリレート（ＰＭＭＡ）等のポリマーを添加することにより、ゲル化を行うことができる。
【００５６】
固体電解質層は、固体電解質材料を用いてなる層である。固体電解質材料としては、Ｎａイオン伝導性を有するものであれば特に限定されるものではないが、例えば酸化物固体電解質材料および硫化物固体電解質材料を挙げることができる。酸化物固体電解質材料としては、例えばＮａ３Ｚｒ２Ｓｉ２ＰＯ１２、βアルミナ固体電解質（Ｎａ２Ｏ−１１Ａｌ２Ｏ３等）等を挙げることができる。硫化物固体電解質材料としては、例えばＮａ２Ｓ−Ｐ２Ｓ５等を挙げることができる。
【００５７】
本発明における固体電解質材料は、非晶質であっても良く、結晶質であっても良い。また、固体電解質材料の形状は、粒子状であることが好ましい。また、固体電解質材料の平均粒径（Ｄ５０）は、例えば１ｎｍ〜１００μｍの範囲内、中でも１０ｎｍ〜３０μｍの範囲内であることが好ましい。
【００５８】
電解質層の厚さは、電解質の種類および電池の構成によって大きく異なるものであるが、例えば０．１μｍ〜１０００μｍの範囲内、中でも０．１μｍ〜３００μｍの範囲内であることが好ましい。
【００５９】
４．その他の構成
本発明のナトリウムイオン電池は、上述した負極活物質層、正極活物質層および電解質層を少なくとも有するものである。さらに通常は、正極活物質層の集電を行う正極集電体、および、負極活物質層の集電を行う負極集電体を有する。正極集電体の材料としては、例えばＳＵＳ、アルミニウム、ニッケル、鉄、チタンおよびカーボン等を挙げることができる。一方、負極集電体の材料としては、例えばＳＵＳ、銅、ニッケルおよびカーボン等を挙げることができる。また、正極集電体および負極集電体の形状としては、例えば、箔状、メッシュ状、多孔質状等を挙げることができる。
【００６０】
本発明のナトリウムイオン電池は、正極活物質層および負極活物質層の間に、セパレータを有していても良い。より安全性の高い電池を得ることができるからである。セパレータの材料としては、例えば、ポリエチレン（ＰＥ）、ポリプロピレン（ＰＰ）、セルロース、ポリフッ化ビニリデン等の多孔膜；および樹脂不織布、ガラス繊維不織布等の不織布等を挙げることができる。また、セパレータは、単層構造（例えばＰＥ、ＰＰ）であっても良く、積層構造（例えばＰＰ／ＰＥ／ＰＰ）であっても良い。また、本発明に用いられる電池ケースには、一般的な電池の電池ケースを用いることができる。電池ケースとしては、例えばＳＵＳ製電池ケース等を挙げることができる。
【００６１】
５．ナトリウムイオン電池
本発明のナトリウムイオン電池は、上述した正極活物質層、負極活物質層および電解質層を有するものであれば特に限定されるものではない。また、本発明のナトリウムイオン電池は、電解質層が固体電解質層である電池であっても良く、電解質層が液体電解質層である電池であって良く、電解質層がゲル電解質層である電池であっても良い。さらに、本発明のナトリウムイオン電池は、一次電池であっても良く、二次電池であっても良いが、中でも、二次電池であることが好ましい。繰り返し充放電でき、例えば車載用電池として有用だからである。また、本発明のナトリウムイオン電池の形状としては、例えば、コイン型、ラミネート型、円筒型および角型等を挙げることができる。また、ナトリウムイオン電池の製造方法は、特に限定されるものではなく、一般的なナトリウムイオン電池における製造方法と同様である。
【００６２】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００６３】
以下に実施例を示し、本発明をさらに具体的に説明する。
【００６４】
[実施例１]
ナスフラスコに２，５−ピリジンジカルボン酸、ＬｉＯＨ・Ｈ２Ｏ、ＥｔＯＨを入れ、環流下で攪拌した。その後、室温まで放冷し、ＥｔＯＨ洗浄した後、１４０℃で減圧乾燥し、環構造内にＮ窒素を導入したＬｉ塩の有機材料(負極活物質)を得た。
【００６５】
[実施例２]
ＬｉＯＨ・Ｈ２Ｏの代わりに、ＮａＯＨを用いた以外は、実施例１と同様にして、環構造内にＮ窒素を導入したＮａ塩の有機材料(負極活物質)を得た。
【００６６】
[比較例１]
２，５−ピリジンジカルボン酸の代わりにテレフタル酸を用いた以外は、実施例１と同様にして、Ｌｉ塩の有機材料(負極活物質)を得た。
【００６７】
[比較例２]
２，５−ピリジンジカルボン酸の代わりにテレフタル酸を用いた以外は、実施例２と同様にして、Ｎａ塩の有機材料(負極活物質)を得た。
【００６８】
[参考例１]
比較例２で合成したＮａ塩有機材料と、結晶性の高いカーボン材料（ＶＧＣＦ）を重量比９０％／１０％で混合し、ＺｒＯ２ボールを用いて回転数１８０ｒｐｍ×２４時間ボールミル処理をして有機材料(負極活物質)とカーボンを複合化した材料を合成した。この時に用いたＶＧＣＦは層間距離ｄ００２＝３．３７Åであり、ラマンＤ/Ｇ比＝０．０７であった。
【００６９】
［評価用電池の作製］
得られた負極活物質を用いた評価用電池を作製した。まず、得られた活物質と、導電化材（アセチレンブラック）と、結着材（ポリフッ化ビニリデン、ＰＶＤＦ）とを、活物質：導電化材：結着材＝８５：１０：５の重量比で混合し、混練することにより、ペーストを得た。次に、得られたペーストを、銅箔上にドクターブレードにて塗工し、乾燥し、プレスすることにより、厚さ２０μｍの試験電極を得た。
なお、参考例１については、複合化された負極活物質およびカーボン材料を本段落での活物質として用いた。
【００７０】
その後、ＣＲ２０３２型コインセルを用い、作用極として上記試験電極を用い、対極として金属Ｎａを用い、セパレータとしてポリプロピレン／ポリエチレン／ポリプロピレンの多孔質セパレータ（厚さ２５μｍ）を用いた。電解液には、ＥＣ（エチレンカーボネート）およびＤＥＣ（ジエチルカーボネート）を同体積で混合した溶媒にＮａＰＦ６を濃度１ｍｏｌ／Ｌで溶解させたものを用いた。これにより、評価用電池を得た。
【００７１】
（充放電試験）
実施例および比較例で得られた評価用電池に対して、充放電試験を行った。具体的には、環境温度２５℃、Ｃ／５０の電流値（上下限電圧２．５Ｖ〜１０ｍＶ）で行った。
結果を図２、図３および図４に示す。また、図２〜４から、各材料を用いた場合のＮａ挿入容量、Ｎａ脱離容量、充放電効率および充放電電位差を求めた結果を下記表１に示す。図２は、実施例１および比較例１の充放電結果を示すものである。図３は、実施例２および比較例２の充放電結果を示すものである。図４は、比較例２および参考例１の充放電結果を示すものである。
なお、合成した有機材料とＮａイオンの反応が２Ｎａ＋とした場合の理論容量は３０１ｍＡｈ/ｇ（比較例１）、２５５ｍＡｈ／ｇ（比較例２）、３００ｍＡｈ／ｇ（実施例１）、２５４ｍＡｈ／ｇ（実施例２）である。
【００７２】
【表１】
0005924316.tif 000007
【００７３】
図２〜図３および表１より、末端がＣＯＯＬｉおよびＣＯＯＮａに関わらず、環構造内にＮ元素を導入することにより、Ｎａ挿入容量、Ｎａ脱離容量（可逆容量）および充放電効率の向上、さらに充放電過電圧の低減２（入出力特性の向上）、さらに、反応電位を０．３Ｖ程度高電位化（安全性の向上）ができることが明らかになり、Ｎａイオン二次電池負極特性を飛躍的に向上させることができた。
【００７４】
図４より、参考例１では、Ｎａ挿入容量（ｘＮａ）が２．８５であり、Ｎａ脱離容量（ｘＮａ）が１．９６であった。また、充放電効率（％）は６８．８であった。
また、比較例２および参考例１より、比較例２の有機材料（２Ｎａ＋反応時の理論容量＝２５５ｍＡｈ／ｇ）と結晶性の高いカーボン材料を複合化することにより、可逆容量（比較例２：１１３ｍＡｈ／ｇ、０．８９Ｎａ＋→参考例１：２５０ｍＡｈ／ｇ、１．９６Ｎａ＋）および充放電効率（比較例２：５６．５％→参考例１：６８．８％）が飛躍的に向上することが明らかとなった。
【００７５】
（Ｘ線回折測定）
実施例２および比較例２の活物質粉体の粉末Ｘ線回折測定を行った。測定は、放射線としてＣｕＫα線（波長１．５４０５１Å）を使用し、Ｘ線回折装置（リガク製ＲＩＮＴ２２００）を用いて行った。また、測定は、Ｘ線の単色化にはグラファイトの単結晶モノクロメーターを用い、印加電圧を４０ｋＶ、電流３０ｍＡに設定し、４°／分の走査速度で２θ＝１０°〜９０°の角度範囲で行った。その結果、比較例１は空間群Ｐ２１／ｃに帰属され、比較例２は、空間群Ｐｂｃ２１に帰属される結晶構造を有していることが確認できた。
【符号の説明】
【００７６】
１  …  正極活物質層
２  …  負極活物質層
３  …  電解質層
４  …  正極集電体
５  …  負極集電体
６  …  電池ケース
１０  …  ナトリウムイオン電池
【図１】
0005924316.tif 000008
【図２】
0005924316.tif 000009
【図３】
0005924316.tif 000010
【図４】
0005924316.tif 000011